(57)【要約】【課題】電動機の引出し線の絶縁にＰＢＴチューブはカシメをするのに編組が必要である。しかし、編組がない場合、端子のインシュレーション部のカシメが不十分になり、チューブが端子から抜け電源ショートを起こす重大不良に繋がる。【解決手段】電動機の引き出し線の絶縁チューブ材１にゴム状弾性体であるエラストマーを使用することで、編組を使わずに端子のインシュレーション部のカシメを十分に保ち、チューブが端子から抜け電源ショートを起こす重大不良を回避することが出来る。また、編組が不要になるために工数が減る効果もある。【選択図】図１
2008131737.tif 000002
【特許請求の範囲】
【請求項１】
電動機の引き出し線の絶縁チューブ材にエラストマーを使用することを特徴とする密閉型圧縮機用電動機。
【請求項２】
前記エラストマー材は、ポリエステルエラストマーであることを特徴とする請求項１記載の密閉型圧縮機用電動機。
【請求項３】
前記絶縁チューブの絶縁皮膜厚が０．１〜１ｍｍであることを特徴とする請求項１から請求項２のいずれか一項に記載の密閉型圧縮機用電動機。
【請求項４】
前記絶縁チューブは、線径が０．４ｍｍ以上の銅線を直に挿入することを特徴とする請求項１から請求項３のいずれか一項に記載の密閉型圧縮機用電動機。
【請求項５】
前記絶縁チューブは、切れ目の無い筒状であることを特徴とする請求項１から請求項４のいずれか一項に記載の密閉型圧縮機用電動機。
【請求項６】
前記エラストマー材は、曲げ弾性率が２００〜６００ＭＰａであることを特徴とする請求項１から請求項５のいずれか一項に記載の密閉型圧縮機用電動機。
【請求項７】
前記エラストマー材は、１つのティースにコイルを集中して巻いた集中巻の引出し部に使用し、さらにワニスを使用しないことを特徴とする請求項１から請求項６のいずれか一項に記載の密閉型圧縮機用電動機。
【請求項８】
前記エラストマー材は、複数のティースにまたがるようにコイルを巻いた分布巻の引出し部に使用し、さらにワニスを使用しないことを特徴とする請求項１から請求項６のいずれか一項に記載の密閉型圧縮機用電動機。
【発明の詳細な説明】
【技術分野】
【０００１】
本発明は、空調冷凍機器用途に使用される密閉型圧縮機用電動機に係わるものである。
【背景技術】
【０００２】
従来、空調冷凍機器に使用される密閉型圧縮機用電動機の電動機の引出し線の絶縁にポリブチレンテレフタレート（ＰＢＴ）チューブを使用している。しかしながら、ＰＢＴチューブはカシメをするのに編組が必要である（例えば特許文献１参照）。
【特許文献１】特開２００２−４４８９２号公報
【発明の開示】
【発明が解決しようとする課題】
【０００３】
解決しようとする問題点は、ＰＢＴチューブはカシメをするのに編組が必要なことである。編組がない場合、端子のインシュレーション部のカシメが不十分になり、チューブが端子から抜け電源ショートを起こす重大不良に繋がる。引き出し部に編組を使わずにチューブを厚くすることによりカシメをすることは可能であるが剛直になり作業性が悪くなったり電源端子から各コイルの引き回し線が屈曲して立ち上がる部分が折れて断線したりする。
【０００４】
本発明は上記従来の問題点を解決するもので、電動機の引出し線の絶縁チューブ材にゴム状弾性体のエラストマーを使用することで信頼性が高く、生産性が良好な密閉型圧縮機を提供するものである。
【課題を解決するための手段】
【０００５】
上記課題を解決するために本発明は、電動機の引出し線の絶縁チューブ材にゴム状弾性体のエラストマーを使用する。
【発明の効果】
【０００６】
本発明によれば、電動機の引出し線の絶縁チューブ材にエラストマーを使用することで編組を使わずに端子のインシュレーション部のカシメを十分に保ち、チューブが端子から抜け電源ショートを起こす重大不良を回避することが出来る。また、編組が不要になるために工数が減る効果もある。
【発明を実施するための最良の形態】
【０００７】
上記課題を解決するために請求項１に記載の発明は、電動機の引出し線の絶縁チューブ材にエラストマーを使用することを特徴とする密閉型圧縮機用電動機である。編組を使用しないためには、弾性体である必要がある。弾性体にはゴム、エラストマーがあるが抽出率、耐熱を考慮するとエラストマーを選択する必要がある。
【０００８】
請求項２記載の発明は、前記エラストマー材はポリエステルエラストマーであることを特徴とする請求項１記載の密閉型圧縮機用電動機であり、ハードセグメントに結晶性ポリエステル、ソフトセグメントにポリエステルを使用している。エラストマーにはスチレン系、オレフィン系、塩ビ系、ウレタン系、エステル系、アミド系があるが抽出率、耐熱を考慮するとエステル系のエラストマーを選択する必要がある。
【０００９】
請求項３記載の発明は、前記絶縁チューブの絶縁皮膜厚は、０．１ｍｍ〜１ｍｍであることを特徴とする密閉型圧縮機用電動機である。０．１ｍｍ未満ではカシメをしても皮膜厚が薄いのでカシメ強度が不足する。また、１ｍｍより厚い場合は樹脂量が増えて重量が
現状のものよりも重くなるため抽出率が大きく、かつ高価になる。
【００１０】
請求項４記載の発明は、前記絶縁チューブは、線径が０．４ｍｍ以上の銅線を直に挿入することを特徴とする密閉型圧縮機用電動機である。銅線の線径が０．４ｍｍ未満では端子のインシュレーション部のカシメが不十分になり、チューブが端子から抜け電源ショートを起こす重大不良に繋がる。
【００１１】
請求項５記載の発明は、前記絶縁チューブは、切れ目の無い筒状であることを特徴とする密閉型圧縮機用電動機である。前記絶縁チューブの断面図の例を図１に示す。
【００１２】
請求項６記載の発明は、前記エラストマー材は、曲げ弾性率が２００〜６００ＭＰａであることを特徴とする密閉型圧縮機用電動機である。２００ＭＰａ未満では軟らかすぎ、ソフトセグメントの量が多いと抽出率が高くなり冷凍サイクル中のキャピラリーチューブの閉塞詰りや圧縮機メカ部に堆積することでメカ部のロック現象を引き起こす危険がある。また６００ＭＰａより大きい場合は剛直になって、うまくカシメが出来なくなり折れたり作業性が悪くなったりする。
【００１３】
請求項７記載の発明は、前記エラストマー材は、１つのティースにコイルを集中して巻いた集中巻の引出し部に使用し、さらにワニスを使用しないことを特徴とする密閉型圧縮機用電動機である。引出し部に前記エラストマーを使用し、かつワニスを使用した場合はエラストマーが破れ電源ショートを起こす重大不良に繋がる。
【００１４】
請求項８記載の発明は、前記エラストマー材は、複数のティースにまたがるようにコイルを巻いた分布巻の引出し部に使用し、さらにワニスを使用しないことを特徴とする密閉型圧縮機用電動機である。引出し部に前記エラストマーを使用し、かつワニスを使用した場合はエラストマーが破れ電源ショートを起こす重大不良に繋がる。
【００１５】
材料の選定を行うにあたって、密閉型圧縮機用電動機には耐熱性、抽出性、インシュレーションカシメ強度が重要になる。
【実施例】
【００１６】
（実施例１）
密閉型圧縮機用電動機に必要な特性を有する材料の選定を行うために耐熱性と抽出性について測定をした。耐熱性は１４０℃で２０００時間加熱後に引張強度を測定することで評価した。なお、引張速度は５０ｍｍ／ｍｉｎ．で行った。また、抽出性はソックスレー方式を用いてクロロホルムで６時間行い（４〜５回／１時間のサイクル）、残渣重量と仕込み重量から求めた抽出率で評価した。判定基準は以下に基づいた。
【００１７】
耐熱性  ○：初期の引張強度５０％以上  ×：初期の引張強度５０％未満
抽出性  ○：抽出率が２％以下          ×：抽出率が２％より高い
表１に耐熱性と抽出性の測定結果を示す。表１より密閉型圧縮機用電動機に必要な特性をポリエステルエラストマーが満たしている。
【００１８】
【表１】
2008131737.tif 000003
【００１９】
（実施例２）
十分なインシュレーションカシメ強度を得ることが出来るエラストマーの皮膜厚を求めた。カシメ強度は引抜力を測定することで評価した。なお、引張速度は５０ｍｍ／ｍｉｎ．で行った。判定基準は以下に基づいた。
【００２０】
○：３ｋｇｆ以上  ×：３ｋｇｆ未満
表２に皮膜厚に対するインシュレーションカシメ強度についての測定結果を示す。表２より皮膜厚が０．１ｍｍ以上１ｍｍ未満の範囲で必要なカシメ強度を得ることが出来る。
【００２１】
【表２】
2008131737.tif 000004
【００２２】
（実施例３）
密閉型圧縮機用電動機に必要なエラストマーの曲げ弾性率を求めた。弾性率はＡＳＴＭ
Ｄ７９０に準じて行い評価した。判定基準は以下に基づいた。
【００２３】
○：２００〜６００ＭＰａ  ×：２００ＭＰａ未満、又は６００ＭＰａより高いとき
表３にエラストマーの曲げ弾性率に対するインシュレーションカシメ強度及び抽出率についての測定結果を示す。表３より曲げ弾性率が２００ＭＰａ〜６００ＭＰａの範囲で密閉型圧縮機用電動機に必要な特性を得ることが出来る。
【００２４】
【表３】
2008131737.tif 000005
【００２５】
（実施例４）
十分なインシュレーションカシメ強度を得ることが出来る銅線の線径を求めた。カシメ強度は引抜力を測定することで評価した。なお、引張速度は５０ｍｍ／ｍｉｎで行った。判定基準は以下に基づいた。
【００２６】
○：３ｋｇｆ以上  ×：３ｋｇｆ未満
表４に銅線の線径に対するインシュレーションカシメ強度を示す。表４より十分なカシメ強度は銅線の線径が０．４ｍｍ以上の場合に得ることが出来る。
【００２７】
【表４】
2008131737.tif 000006
【産業上の利用可能性】
【００２８】
本発明の電動機引出し線は、絶縁チューブ材にエラストマーを使用し、編組を使用しないことにより工数、コストが減り、生産性が良好な密閉型圧縮機用電動機の引出し線として利用することが可能である。
【図面の簡単な説明】
【００２９】
【図１】（ａ）は本発明の一実施例における絶縁チューブ材を示す斜視図、（ｂ）は同断面図
【符号の説明】
【００３０】
１    絶縁チューブ材
【図１】
2008131737.tif 000007